(57)【特許請求の範囲】
【請求項１】
一般式（ＩＩ）
【化１】
0005950057.tif 000061
（上記一般式（ＩＩ）中、Ｍは炭素数２から１５のアルキレン基を表す。）で表される化合物と、
一般式（Ｋ）：
【化２】
0005950057.tif 000062
（上記一般式（Ｋ）中、Ｒｋ１は、それぞれ独立的に、炭素原子数１〜１０のアルキル基又は炭素原子数２〜１０のアルケニル基を表し、基中の１個又は非隣接の２個以上の−ＣＨ２−はそれぞれ独立的に、−Ｃ≡Ｃ−、−Ｏ−、−ＣＯ−、−ＣＯＯ−または−ＯＣＯ−によって置換されていても良く、基中の１個又は非隣接の２個以上の水素原子はそれぞれ独立的にフッ素原子で置換されていても良く、
環Ｋ１および環Ｋ２は、それぞれ独立的に、１，４−シクロヘキシレン基（基中の１個又は非隣接の２個以上の−ＣＨ２−は−Ｏ−又は−Ｓ−によって置換されていても良い。）又は１，４−フェニレン基（基中の１個又は非隣接の２個以上の−ＣＨ＝は−Ｎ＝によって置換されていても良い。）を表し、基中の水素原子はそれぞれ独立してシアノ基、フッ素原子又は塩素原子で置換されていても良く、
環Ｋ０は、１，４−フェニレン基を表し、基中の水素原子は、それぞれ独立的に、フッ素原子に置換されてもよく、
Ｚｋ１は−ＯＣＨ２−又は−ＯＣＦ２−を表し、Ｚｋ２またはＺｋ３は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−又は−Ｃ≡Ｃ−を表し、
ｎｋ１は、それぞれ独立的に、０、１、２、３又は４を表し、かつｎｋ１が２以上場合、環Ｋ２は同一でも良く、異なっていても良く、また、Ｚｋ３は同一でも良く、異なっていても良く、
Ｘｋ１、Ｘｋ２、Ｘｋ３およびＸｋ４は、それぞれ独立的に、水素原子またはフッ素原子を表し、  Ｙｋ１は、それぞれ独立的に、フッ素原子、シアノ基、トリフルオロメチル基、フルオロメトキシ基、ジフルオロメトキシ基、トリフルオロメトキシ基又は２，２，２−トリフルオロエチル基を表す。）で表される化合物と、を含む誘電率異方性が正の値を示す液晶組成物。
【請求項２】
一般式（ＩＩ）で表される化合物が一般式（ＩＩ−ａ）
【化３】
0005950057.tif 000063
で表される化合物である、請求項１に記載の液晶組成物。
【請求項３】
重合性化合物を１種以上含有する、請求項１又は２に記載の液晶組成物。
【請求項４】
透明導電性材料からなる共通電極を具備した第一の基板と、透明導電性材料からなる画素電極と各画素に具備した画素電極を制御する薄膜トランジスタを具備した第二の基板と、前記第一の基板と第二の基板間に挟持された液晶組成物を有し、該液晶組成物中の液晶分子の電圧無印加時の配向が前記基板に対して略平行または略垂直である液晶表示素子であって、該液晶組成物として請求項１〜３のいずれか１項に記載の液晶組成物を用いた液晶表示素子。
【請求項５】
請求項３に記載の重合性化合物を１種以上含有する液晶組成物を用い、電圧印加下あるいは電圧無印加下で該液晶組成物中に含有する重合性化合物を重合させて作製した液晶表示素子。
【請求項６】
重合性化合物を重合させた重合物及び請求項１又は２に記載の液晶組成物を含有する液晶表示素子。
【発明の詳細な説明】
【技術分野】
【０００１】
本発明は液晶表示材料として有用な誘電率異方性（Δε）が正の値を示すネマチック液晶組成物及びこれを用いた液晶表示素子に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向型やＩＰＳ（イン・プレーン・スイッチング）型またはＦＦＳ（フリンジ・フィールド・スイッチング）型などの横配向型等がある。これらの液晶表示素子に用いられる液晶組成物は水分、空気、熱、光などの外的刺激に対して安定であること、また、室温を中心としてできるだけ広い温度範囲で液晶相を示し、低粘性であり、かつ駆動電圧が低いことが求められる。さらに液晶組成物は個々の表示素子にとって誘電率異方性（Δε）または及び屈折率異方性（Δｎ）等を最適な値とするために、数種類から数十種類の化合物から構成されている。【０００３】
垂直配向（ＶＡ）型ディスプレイではΔεが負の液晶組成物が用いられており、ＴＮ型、ＳＴＮ型又はＩＰＳ（イン・プレーン・スイッチング）型等の水平配向型ディスプレイではΔεが正の液晶組成物が用いられている。また、Δεが正の液晶組成物を電圧無印加時に垂直に配向させ、横電界を印加する事で表示する駆動方式も報告されており、Δεが正の液晶組成物の必要性はさらに高まっている。一方、全ての駆動方式において低電圧駆動、高速応答、広い動作温度範囲が求められている。すなわち、Δεが正で絶対値が大きく、粘度（η）が小さく、高いネマチック相−等方性液体相転移温度（Ｔｎｉ）が要求されている。また、Δｎとセルギャップ（ｄ）との積であるΔｎ×ｄの設定から、液晶組成物のΔｎをセルギャップに合わせて適当な範囲に調節する必要がある。加えて液晶表示素子をテレビ等へ応用する場合においては高速応答性が重視されるため、回転粘性（γ１）の小さい液晶組成物が要求される。【０００４】
高速応答性を志向した液晶組成物の構成として、例えば、Δεが正の液晶化合物である式（Ａ−１）や（Ａ−２）で表される化合物、およびΔεが中性の液晶化合物である（Ｂ）を組み合わせて使用した液晶組成物の開示がされている。これらの液晶組成物の特徴は、Δεが正の液晶化合物が−ＣＦ２Ｏ−構造を有することやΔεが中性の液晶化合物がアルケニル基を有することは、この液晶組成物の分野では広く知られている。（特許文献１から４）【０００５】
【化１】
0005950057.tif 000002
【０００６】
また、例えば特許文献５に示すように、大気中での加熱による比抵抗の低下の防止や液晶表示素子の長時間運転後におけるネマチック相の上限温度近傍で大きな電圧保持率を維持することを目的として、一般的に酸化防止剤が液晶組成物に混合されている。
【先行技術文献】
【特許文献】
【０００７】
【特許文献１】特開２００８−０３７９１８号
【特許文献２】特開２００８−０３８０１８号
【特許文献３】特開２０１０−２７５３９０号
【特許文献４】特開２０１１−０５２１２０号
【特許文献５】特開２０１３−１７３９１５号
【発明の概要】
【発明が解決しようとする課題】
【０００８】
上記特許文献１〜５の液晶組成物は、ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性において、少なくとも１つの特性を備えるとしている。【０００９】
しかしながら、近年おける液晶表示素子の用途の拡大により、その使用方法や製造方法にも大きな変化が見られ、従来知られているような上記の基本的特性以外の特性を最適化することが求められるようになった。すなわち、液晶表示素子はＶＡ型やＩＰＳ型等が広く使用されるに至り、その大きさも５０型以上の超大型サイズの表示素子も実用化されるようになった。このような液晶表示素子の基板サイズの大型化に伴い、液晶組成物の基板への注入方法も従来の真空注入法から滴下注入（ＯＤＦ：Ｏｎｅ  Ｄｒｏｐ  Ｆｉｌｌ）法が注入方法の主流となったが、液晶組成物を基板に滴下した際の滴下痕が表示品位の低下を招く問題が表面化するに至った。さらに、ＯＤＦ法による液晶表示素子製造工程においては、液晶表示素子のサイズに応じて最適な液晶注入量を滴下する必要がある。そのため液晶注入量のずれが最適値から大きくなると、あらかじめ設計された液晶表示素子の屈折率や駆動電界のバランスが崩れ、斑発生やコントラスト不良などの表示不良が生じる。特に、最近流行しているスマートフォンに多用される小型液晶表示素子は、最適な液晶注入量が少ないために最適値からのずれを一定範囲内に制御すること自体が難しい。従って、液晶表示素子の歩留まり高く保持するために、例えば、液晶滴下時に生じる滴下装置内の急激な圧力変化や衝撃に対する影響が少なく、長時間にわたって安定的に液晶を滴下し続けることが可能な性能も必要である。【００１０】
このように、ＴＦＴ素子等で駆動するアクティブマトリックス駆動液晶表示素子に使用される液晶組成物おいては、高速応答性能等の液晶表示素子として求められている特性や性能を維持しつつ、従来から重視されてきた高い比抵抗値あるいは高い電圧保持率を有することや光や熱等の外部刺激に対して安定であるという特性に加えて、液晶表示素子の製造方法を考慮した開発が求められてきている。そのため、このような液晶組成物に添加する酸化防止剤についても、液晶組成物の特性を維持することが求められている。【００１１】
しかしながら、液晶表示素子の液晶層内に存在する酸化防止剤由来のイオン性不純物が、電圧保持率を低下させる要因になるだけなく、当該液晶層に形成される電界に沿って当該イオン性不純物が平面移動するため、電極近傍などの特定部分（ホットスポット）に酸化防止剤由来のイオン性不純物が集積し、かつこの集積した領域は、外部から（線）残像として視認されるという新たな問題が生じることが確認された。【００１２】
そこで本発明はかかる問題を解決するとともに、誘電率異方性（Δε）が正の液晶組成物に使用される酸化防止剤であって、広い温度範囲の液晶相を有し、粘性が小さく、低温での溶解性が良好で、比抵抗や電圧保持率が高くまたは熱や光に対して安定な液晶組成物の特性を維持する酸化防止剤およびそれを含む液晶組成物を提供することである。更にこれを用いることで表示品位に優れ、焼き付きや滴下痕等の表示不良の発生し難いＴＮ型、ＩＰＳ型、ＦＦＳ型等の液晶表示素子を歩留まりよく提供することにある。
【課題を解決するための手段】
【００１３】
本発明者は、種々の液晶化合物および種々の化学物質を検討し、特定の液晶化合物を組み合わせることにより前記課題を解決することができることを見出し、本発明を完成するに至った。【００１４】
すなわち、本発明は第一成分として一般式（ＩＩ−１）：【００１５】
【化２】
0005950057.tif 000003
【００１６】
（式中、Ｍｙは炭素原子数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）、１，４−フェニレン基又はトランス−１，４−シクロヘキシレン基を表し、１，４−フェニレン基は任意の水素原子がフッ素原子により置換されていても良く、Ｘｙは互いに同一であっても異なっても良く、炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基又はトランス−１，４−シクロヘキシレン基を表し、１，４−フェニレン基は任意の水素原子がフッ素原子により置換されていても良く、ｌは２〜６の整数を表す。）で表される酸化防止剤と、第二成分として一般式（Ｋ）：【００１７】
【化３】
0005950057.tif 000004
【００１８】
（上記一般式（Ｋ）中、Ｒｋ１は、それぞれ独立的に、炭素原子数１〜１０のアルキル基又は炭素原子数２〜１０のアルケニル基を表し、基中の１個又は非隣接の２個以上の−ＣＨ２−はそれぞれ独立的に、−Ｃ≡Ｃ−、−Ｏ−、−ＣＯ−、−ＣＯＯ−又は−ＯＣＯ−によって置換されていても良く、基中の１個又は２個以上の水素原子は、それぞれ独立的に、フッ素原子で置換されていても良く、
環Ｋ１および環Ｋ２は、それぞれ独立的に、１，４−シクロヘキシレン基（基中の１個又は非隣接の２個以上の−ＣＨ２−は−Ｏ−又は−Ｓ−によって置換されていても良い。）又は１，４−フェニレン基（基中の１個又は非隣接の２個以上の−ＣＨ＝は−Ｎ＝によって置換されていても良い。）を表し、基中の水素原子は、それぞれ独立的に、シアノ基、フッ素原子又は塩素原子で置換されていても良く、
環Ｋ０は、ナフタレン−２，６−ジイル基又は１，４−フェニレン基を表し、基中の水素原子は、それぞれ独立的に、フッ素原子に置換されていても良く、
Ｚｋ１、Ｚｋ２又はＺｋ３は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−又は−Ｃ≡Ｃ−を表し、
ｎｋ１は、それぞれ独立的に、０、１、２、３又は４を表すが、ｎｋ１が２以上場合、環Ｋ２は同一でも良く、異なっていても良く、また、Ｚｋ３は同一でも良く、異なっていても良く、
Ｘｋ１、Ｘｋ２、Ｘｋ３およびＸｋ４は、それぞれ独立的に、水素原子、塩素原子またはフッ素原子を表し、
Ｙｋ１は、それぞれ独立的に、塩素原子、フッ素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基を表す。）で表される化合物を含有する液晶組成物を提供し、更に、これを用いた液晶表示素子を提供する。
【発明の効果】
【００１９】
本発明の液晶組成物は非常に低い粘度又は回転粘性を得ることができ、低温での溶解性が良好で、比抵抗や電圧保持率が高く、熱や光によって受ける変化が極めて小さいため、製品の実用性が高く、これを用いたＴＮ型やＩＰＳ型等の液晶表示素子は高速応答を達成でき、滴下痕や線残像等の表示不良が抑制され、非常に有用である。
【図面の簡単な説明】
【００２０】
【図１】図１は、本発明に係る液晶表示素子の構成を模式的に示す図である。
【図２】図２は、図１における基板上に形成された薄膜トランジスタを含む電極層のＩＩの領域を拡大した平面図である。
【図３】図３は、図２におけるＩＩＩ−ＩＩＩ線方向に図１に示す液晶表示素子を切断した断面図である。
【発明を実施するための形態】
【００２１】
本発明は、第一成分として一般式（ＩＩ−１）：
【００２２】
【化４】
0005950057.tif 000005
【００２３】
で表される酸化防止剤と、第二成分として一般式（Ｋ）：
【００２４】
【化５】
0005950057.tif 000006
【００２５】
で表される化合物を含有する液晶組成物である。
【００２６】
上記一般式（ＩＩ−１）中、Ｍｙは炭素原子数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）、１，４−フェニレン基又はトランス−１，４−シクロヘキシレン基を表し、１，４−フェニレン基は任意の水素原子がフッ素原子により置換されていても良く、Ｘｙは互いに同一であっても異なっても良く、炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基又はトランス−１，４−シクロヘキシレン基を表し、１，４−フェニレン基は任意の水素原子がフッ素原子により置換されていても良く、ｌは２〜６の整数を表す。
【００２７】
本発明に係る一般式（ＩＩ−１）で表される化合物は、酸化防止剤としての作用効果を奏するため、高い誘電異方性を維持したまま、低温安定性などの信頼性が向上した酸化防止剤を含む液晶組成物を提供することができる。
【００２８】
上記一般式（ＩＩ−１）中において、Ｍｙは炭素原子数１から１０の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）が好ましい。また、Ｘｙは炭素原子数２から１０のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、単結合、１，４−フェニレン基又はトランス−１，４−シクロヘキシレン基が好ましい。また、上記一般式（ＩＩ−１）中のｌ個のＸｙは、それぞれ互いに同一であっても異なっても良いが、同一であることが好ましい。ｌは２以上４以下の整数が好ましく、２が更に好ましい。
【００２９】
本発明に係る一般式（ＩＩ−１）で表される化合物は、以下の一般式（ＩＩ−２）で表される化合物が好ましい。
【００３０】
【化６】
0005950057.tif 000007
【００３１】
前記一般式（ＩＩ−２）中、Ｍｘは炭素数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）を表すが、炭素原子数２から１５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）が好ましい。
【００３２】
前記一般式（ＩＩ−２）中、Ｘは、それぞれ独立的に、炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていても良い。）又はトランス−１，４−シクロヘキシレン基を表すが、炭素原子数２から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、単結合、１，４−フェニレン基またはトランス−１，４−シクロヘキシレン基が好ましい。また、上記一般式（ＩＩ−２）中の４個のＸは、それぞれ互いに同一であっても異なっても良いが、同一であることが好ましい。
【００３３】
前記一般式（ＩＩ−２）中、ａ、ｂ、ｃ、ｄは、それぞれ独立的に、０又は１を表すが、ａ＋ｂ＋ｃ＋ｄは２以上を表す。ａ＋ｂ＋ｃ＋ｄは２から４が更に好ましく、２が更に好ましい。
【００３４】
本発明に係る一般式（ＩＩ−１）で表される酸化防止剤は、以下の一般式（ＩＩ）で表されるヒンダードフェノール誘導体であることが好ましい。
【００３５】
【化７】
0005950057.tif 000008
【００３６】
上記一般式（ＩＩ）中、Ｍは炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていても良い。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、本発明に係る一般式（ＩＩ）中のＭは炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
【００３７】
本発明に係る酸化防止剤は、以下の式（ＩＩ−ａ６）、式（ＩＩ−ａ７）、式（ＩＩ−ａ８）、式（ＩＩ−ａ９）又は式（ＩＩ−ａ１０）で表される化合物が特に好ましい。
【００３８】
【化８】
0005950057.tif 000009
【００３９】
本発明に係る酸化防止剤は液晶化合物と共存することが好ましく、ネマチック液晶化合物（またはネマチック液晶組成物）と共存することがより好ましい。この場合、当該液晶組成物には、酸化防止剤を１種以上含有することが好ましく、その含有量は０．００１から１質量％であることが好ましく、０．００１から０．５質量％であることがより好ましく、０．０１から０．３質量％であることが特に好ましい。
【００４０】
また、本発明に係る液晶組成物は、絶対値が４以上である正の誘電率異方性を有する液晶化合物を１種又は２種以上含有し、かつ当該液晶化合物の含有量は３質量％以上であるが、５質量％以上であることが好ましく、１０質量％以上であることが更に好ましく、２０質量％以上であることが特に好ましい。更に具体的には３質量％から７０質量％であることが好ましく、５質量％から６０質量％であることが更に好ましく、１０質量％から６０質量％であることが更に好ましく、２０質量％から６０質量％であることが特に好ましい。なお、液晶化合物の誘電率異方性は、２０℃での値を表す。
本明細書における「液晶組成物」は、絶対値が４以上である正の誘電率異方性を有する液晶化合物と、本発明に係る酸化防止剤とを含む組成物である。
【００４１】
本発明に係る液晶組成物に含有される一般式（Ｋ）で表される化合物と酸化防止剤を含む液晶組成物は、高い誘電異方性（Δε）を維持し、かつ、信頼性に優れる点で好ましい。
【００４２】
したがって、一般式（Ｋ）で表される化合物は、絶対値が４以上である正の誘電率異方性を有し、かつ、本発明に係る液晶組成部物において当該化合物の含有量は３質量％以上であることが好ましい。  本発明に係る液晶組成物において一般式（Ｋ）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【００４３】
本発明に係る液晶組成物において、添加される一般式（Ｋ）で表される化合物は、１種又は２種以上含有され、１〜１０種含有されることが好ましく、１〜８種含有されることが更に好ましく、２〜８種含有されることが更に好ましく、２〜５種含有されることが特に好ましい。
【００４４】
本発明に係る一般式（Ｋ）中、Ｒｋ１は、それぞれ独立的に、炭素原子数１〜１０のアルキル基又は炭素原子数２〜１０のアルケニル基を表すが、炭素原子数１〜８のアルキル基又は炭素原子数２〜８のアルケニル基が好ましく、炭素原子数１〜５のアルキル基又は炭素原子数２〜５のアルケニル基が更に好ましい。なお、基中の１個又は非隣接の２個以上の−ＣＨ２−は、それぞれ独立的に、−Ｃ≡Ｃ−、−Ｏ−、−ＣＯ−、−ＣＯＯ−又は−ＯＣＯ−によって置換されていても良く、基中の１個又は２個以上の水素原子は、それぞれ独立的に、フッ素原子で置換されていても良い。
【００４５】
本発明に係る一般式（Ｋ）において、環Ｋ１および環Ｋ２は、それぞれ独立的に、１，４−シクロヘキシレン基（基中の１個又は非隣接の２個以上の−ＣＨ２−は−Ｏ−又は−Ｓ−によって置換されていても良い。）、テトラヒドロピラン−２，５−ジイル基、１，４−フェニレン基（基中の１個又は非隣接の２個以上の−ＣＨ＝は−Ｎ＝によって置換されていても良い。）、３−フルオロ−１，４−フェニレン基又は３，５−ジフルオロ−１，４−フェニレン基及びジオキサン基からなる群から選択される少なくとも１つの基が好ましいが、１，４−シクロヘキシレン基又は１，４−フェニレン基が更に好ましく、基中の水素原子は、それぞれ独立的に、シアノ基、フッ素原子又は塩素原子で置換されていても良い。
【００４６】
環Ｋ０は、ナフタレン−２，６−ジイル基又は１，４−フェニレン基を表し、基中の水素原子は、それぞれ独立的に、フッ素原子に置換されていても良い。
【００４７】
本発明に係る一般式（Ｋ）において、Ｚｋ１、Ｚｋ２及びＺｋ３は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−又は−Ｃ≡Ｃ−を表すが、単結合、−ＣＨ２ＣＨ２−、−ＯＣＨ２−、−ＣＨ２Ｏ−、−ＯＣＦ２−又は−ＣＦ２Ｏ−が好ましく、単結合、−ＯＣＨ２−、又は−ＯＣＦ２−が更に好ましい。更に詳述すると、Ｚｋ１は、−ＯＣＨ２−又は−ＯＣＦ２−が好ましく、−ＯＣＨ２−が更に好ましく、Ｚｋ２及びＺｋ３は、単結合、−ＯＣＨ２−、−ＣＨ２Ｏ−、−ＯＣＦ２−又は−ＣＦ２Ｏ−が好ましく、単結合が更に好ましい。
【００４８】
本発明に係る一般式（Ｋ）において、ｎｋ１は、０、１、２又は３を表すが、０、１又は２が更に好ましく、０又は１が更に好ましい。なお、ｎｋ１が２以上場合、環Ｋ２は同一でも良く、異なっていても良く、また、Ｚｋ３は同一でも良く、異なっていても良い。
【００４９】
本発明に係る一般式（Ｋ）において、Ｘｋ１、Ｘｋ２、Ｘｋ３及びＸｋ４は、それぞれ独立的に、水素原子、塩素原子又はフッ素原子を表すが、水素原子又はフッ素原子が更に好ましい。
【００５０】
本発明に係る一般式（Ｋ）において、Ｙｋ１は、それぞれ独立的に、塩素原子、フッ素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基が好ましく、フッ素原子、トリフルオロメトキシ基又はトリフルオロメチル基が更に好ましい。
【００５１】
本発明に係る一般式（Ｋ）で表される化合物は、以下の一般式（Ｋ１）及び一般式（Ｋ２）で表される化合物からなる群から選択される少なくとも１種が好ましい。
【００５２】
【化９】
0005950057.tif 000010
【００５３】
（上記一般式（Ｋ１）中、Ｒｋ１、環Ｋ１、環Ｋ２、ｎｋ１、Ｘｋ１、Ｘｋ２、Ｘｋ３、Ｘｋ４、Ｙｋ１Ｚｋ１、Ｚｋ２及びＺｋ３は、先述の一般式（Ｋ）の通りであるのでここでは省略する。）
【００５４】
【化１０】
0005950057.tif 000011
【００５５】
（上記一般式（Ｋ２）中、Ｒｋ１、環Ｋ１、環Ｋ２、ｎｋ１、Ｘｋ１、Ｘｋ２、Ｘｋ３、Ｘｋ４、Ｙｋ１Ｚｋ１、Ｚｋ２及びＺｋ３は、先述の一般式（Ｋ）の通りであるのでここでは省略する。）
本発明に係る液晶組成物において一般式（Ｋ１）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【００５６】
本発明に係る液晶組成物において一般式（Ｋ２）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【００５７】
本発明に係る液晶組成物において、一般式（Ｋ１）で表される化合物及び一般式（Ｋ２）で表される化合物からなる群から選択される少なくとも１種を含むことが好ましい。
【００５８】
本発明に係る液晶組成物において、一般式（Ｋ１）で表される化合物を１種以上含むことが好ましく、２種から５種含むことが更に好ましい。
【００５９】
本発明に係る液晶組成物において、一般式（Ｋ２）で表される化合物を１種以上含むことが好ましく、２種から５種含むことが更に好ましい。
【００６０】
本発明に係る液晶組成物において、一般式（Ｋ１）で表される化合物を１種以上、かつ、一般式（Ｋ２）で表される化合物を１種以上含むことも好ましい。
【００６１】
本発明に係る液晶組成物において、一般式（Ｋ１）及び一般式（Ｋ２）で表される化合物は、合計１種又は２種以上含有されることが好ましく、１〜１０種含有されることが好ましく、１〜８種含有されることが更に好ましく、２〜８種含有されることが更に好ましく、２〜５種含有されることが特に好ましい。
【００６２】
本発明に係る一般式（Ｋ）で表される化合物は、以下の一般式（Ｋ１１）から（Ｋ２８）で表される化合物群から選ばれる化合物であることが好ましく、一般式（Ｋ１１）から（Ｋ１７）及び一般式（Ｋ２５）から（Ｋ２８）で表される化合物群から選ばれる化合物であることが更に好ましく、一般式（Ｋ１１）から（Ｋ１７）で表される化合物群から選ばれる化合物であることが特に好ましい。
【００６３】
【化１１】
0005950057.tif 000012
【００６４】
【化１２】
0005950057.tif 000013
【００６５】
【化１３】
0005950057.tif 000014
【００６６】
【化１４】
0005950057.tif 000015
【００６７】
【化１５】
0005950057.tif 000016
【００６８】
【化１６】
0005950057.tif 000017
【００６９】
上記一般式（Ｋ１１）〜（Ｋ２８）中、Ｒｋ１、Ｘｋ１、Ｘｋ２、Ｚｋ２、環Ｋ２、Ｚｋ３、ｎｋ１、Ｘｋ３、Ｘｋ４及びＹｋ１は、先述の通りであるが、Ｘｋ１及びＸｋ２はフッ素原子であることが特に好ましく、Ｚｋ２及びＺｋ３は単結合であることが特に好ましく、環Ｋ２は１，４−フェニレン基、３−フルオロ−１，４−フェニレン基又は３，５−ジフルオロ−１，４−フェニレン基であることが好ましく、３，５−ジフルオロ−１，４−フェニレン基であることが特に好ましく、ｎｋ１は０又は１であることが好ましく、１であることが特に好ましく、Ｘｋ３及びＸｋ４はフッ素原子であることが特に好ましく、Ｙｋ１はフッ素原子又はトリフルオロメトキシ基であることが好ましく、フッ素原子であることが特に好ましい。
【００７０】
本発明に係る液晶組成物において一般式（Ｋ１１）〜（Ｋ１７）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【００７１】
本発明に係る液晶組成物において一般式（Ｋ２５）〜（Ｋ２８）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【００７２】
本発明に係る液晶組成物において、一般式（Ｋ１１）〜（Ｋ１７）で表される化合物は、１種又は２種以上含有されることが好ましく、１〜１０種含有されることが好ましく、１〜８種含有されることが更に好ましく、２〜８種含有されることが更に好ましく、２〜５種含有されることが特に好ましい。
【００７３】
本発明に係る液晶組成物において、一般式（Ｋ２５）〜（Ｋ２８）で表される化合物は、１種又は２種以上含有されることが好ましく、１〜１０種含有されることが好ましく、１〜８種含有されることが更に好ましく、２〜８種含有されることが更に好ましく、２〜５種含有されることが特に好ましい。
【００７４】
本発明に係る液晶組成物は、絶対値が４以上である正の誘電率異方性を有する液晶化合物として、一般式（Ｎ）で表される化合物を含有しても良い。
【００７５】
【化１７】
0005950057.tif 000018
【００７６】
上記記一般式（Ｎ１）中、Ｒｎ１は、炭素原子数１〜１０のアルキル基又は炭素原子数２〜１０のアルケニル基を表し、基中の１個又は非隣接の２個以上の−ＣＨ２−は、それぞれ独立的に、−Ｃ≡Ｃ−、−Ｏ−、−ＣＯ−、−ＣＯＯ−又は−ＯＣＯ−によって置換されていても良く、基中の１個又は２個以上の水素原子は、それぞれ独立的に、フッ素原子で置換されていても良い。
【００７７】
上記記一般式（Ｎ１）中、環Ｎ１は、１，４−シクロヘキシレン基（基中の１個又は非隣接の２個以上の−ＣＨ２−は−Ｏ−又は−Ｓ−によって置換されていても良い。）又は１，４−フェニレン基（基中の１個又は非隣接の２個以上の−ＣＨ＝は−Ｎ＝によって置換されていても良い。）を表し、前記基中の水素原子は、それぞれ独立的に、シアノ基、フッ素原子で置換されていても良い。
【００７８】
上記記一般式（Ｎ１）中、Ｚｎ１及びＺｎ２は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−又は−Ｃ≡Ｃ−を表す。
【００７９】
上記記一般式（Ｎ１）中、ｎｎ１は、それぞれ独立的に、０〜４の整数を表し、ｎｎ１が２以上場合、環Ｎ１は同一でも良く、異なっていても良く、また、Ｚｎ１は同一でも良く、異なっていても良い。
【００８０】
上記記一般式（Ｎ１）中、Ｘｎ１、Ｘｎ２、Ｘｎ３、Ｘｎ４及びＸｎ５は、それぞれ独立的に、水素原子又はフッ素原子を表す。
【００８１】
上記記一般式（Ｎ１）中、Ｙｎ１は、フッ素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基を表す。
【００８２】
本発明に係る液晶組成物は一般式（Ｎ）で表される化合物も含有することで、高い屈折率異方性（Δｎ）を維持し、かつ、信頼性に優れる点で更に好ましい。
【００８３】
本発明に係る液晶組成物において一般式（Ｎ）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【００８４】
本発明に係る液晶組成物において、一般式（Ｎ）で表される化合物は１種又は２種以上含有されるが、１〜１０種含有されることが好ましく、１〜８種含有されることが更に好ましく、２〜８種含有されることが更に好ましく、２〜５種含有されることが特に好ましい。
【００８５】
本発明に係る一般式（Ｎ）で表される化合物は、一般式（Ｎ１）及び（Ｎ２）で表される化合物からなる群から選ばれる化合物であることが好ましく、一般式（Ｎ２）で表される化合物であることが更に好ましい。
【００８６】
【化１８】
0005950057.tif 000019
【００８７】
上記一般式（Ｎ１）及び一般式（Ｎ２）中、Ｒｎ１、環Ｎ１、Ｚｎ１、ｎｎ１、Ｘｎ１、Ｘｎ２、Ｘｎ４、Ｘｎ５及びＹｎ１は、先述の通りであるが、環Ｎ１は、１，４−シクロヘキシレン基、テトラヒドロピラン−２，５−ジイル基、１，４−フェニレン基、３−フルオロ−１，４−フェニレン基又は３，５−ジフルオロ−１，４−フェニレン基、ジオキサン基であることが好ましく、１，４−フェニレン基、３−フルオロ−１，４−フェニレン基又は３，５−ジフルオロ−１，４−フェニレン基であることが更に好ましく、Ｚｎ１は単結合であることが特に好ましく、ｎｎ１は０又は１であることが好ましく、Ｘｎ１及びＸｎ２は水素原子又はフッ素原子であることが好ましく、少なくとも一方がフッ素原子であることが更に好ましく、両方がフッ素原子であることが特に好ましく、Ｘｎ４及びＸｎ５は水素原子又はフッ素原子であることが好ましく、少なくとも一方がフッ素原子であることが更に好ましく、両方がフッ素原子であることが特に好ましく、Ｙｎ１はフッ素原子又はトリフルオロメトキシ基であることが好ましい。
【００８８】
本発明に係る液晶組成物において一般式（Ｎ１）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【００８９】
本発明に係る液晶組成物において一般式（Ｎ２）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【００９０】
本発明に係る一般式（Ｎ）で表される化合物は、以下の一般式（Ｎ３）も好ましい。
【００９１】
【化１９】
0005950057.tif 000020
【００９２】
上記一般式（Ｎ３）中、Ｒｎ１、環Ｎ１、Ｘｎ１、Ｘｎ２、Ｘｎ４、Ｘｎ５及びＹｎ１は、先述の通りである。
上記一般式（Ｎ３）中、Ｘ１及びＸ２は、それぞれ独立的に、水素原子又はフッ素原子を表すが、少なくとも一方がフッ素原子であることが好ましく、両方がフッ素原子であることも好ましい。
上記一般式（Ｎ３）中、環Ｎ１は、１，４−シクロヘキシレン基、テトラヒドロピラン−２，５−ジイル基、１，４−フェニレン基、３−フルオロ−１，４−フェニレン基、３，５−ジフルオロ−１，４−フェニレン基又はジオキサン基を表すが、１，４−フェニレン基、３−フルオロ−１，４−フェニレン基又は３，５−ジフルオロ−１，４−フェニレン基であることが更に好ましい。
上記一般式（Ｎ３）中、ｎは０以上２以下の整数を表すが、０又は１であることが好ましい。
【００９３】
本発明に係る液晶組成物において一般式（Ｎ３）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【００９４】
本発明に係る液晶組成物において、一般式（Ｎ３）で表される化合物は、１種又は２種以上含有され、１〜１０種含有されることが好ましく、１〜８種含有されることが更に好ましく、２〜８種含有されることが更に好ましく、２〜５種含有されることが特に好ましい。
【００９５】
本発明に係る一般式（Ｎ３）で示される化合物としては、以下の（Ｎ１１）〜（Ｎ１４）が好ましい。
【００９６】
【化２０】
0005950057.tif 000021
【００９７】
【化２１】
0005950057.tif 000022
【００９８】
【化２２】
0005950057.tif 000023
【００９９】
【化２３】
0005950057.tif 000024
【０１００】
本発明に係る液晶組成物において一般式（Ｎ１１）〜（Ｎ１４）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【０１０１】
本発明の液晶組成物に含有される絶対値が４以上である正の誘電率異方性を有する液晶化合物は、一般式（Ｐａ）であることも好ましい。
【０１０２】
【化２４】
0005950057.tif 000025
【０１０３】
上記一般式（Ｐａ）中、ＲＮｃ１は炭素原子数１〜８のアルキル基又は炭素原子数２〜８のアルケニル基を表し、基中の１個又は非隣接の２個以上の−ＣＨ２−はそれぞれ独立的に、−Ｃ≡Ｃ−、−Ｏ−、−ＣＯ−、−ＣＯＯ−又は−ＯＣＯ−によって置換されていても良いが、炭素原子数１〜５のアルキル基又は炭素原子数２〜５のアルケニル基が好ましい。
【０１０４】
上記一般式（Ｐａ）中、環Ｐ１、Ｐ２及びＰ３は、それぞれ独立的に、１，４−シクロヘキシレン基（基中の１個又は非隣接の２個以上の−ＣＨ２−は−Ｏ−又は−Ｓ−によって置換されていても良い。）又は１，４−フェニレン基（基中の１個又は非隣接の２個以上の−ＣＨ＝は−Ｎ＝に置換されていても良い。）を表し、基中の水素原子は、それぞれ独立的に、シアノ基、フッ素原子又は塩素原子で置換されていても良いが、１，４−シクロヘキシレン基、テトラヒドロピラン−２，５−ジイル基、１，４−フェニレン基、３−フルオロ−１，４−フェニレン基又は３，５−ジフルオロ−１，４−フェニレン基が好ましい。
【０１０５】
上記一般式（Ｐａ）中、ＺＮｃ１、ＺＮｃ２又はＺＮｃ３は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表すが、単結合、−ＣＨ２ＣＨ２−、−ＣＨ２Ｏ−又は−ＣＦ２Ｏ−が更に好ましく、存在するＺＮｃ１、ＺＮｃ２又はＺＮｃ３の内のいずれかひとつは単結合であることが更に好ましく、すべてが単結合であることも好ましい。
【０１０６】
上記一般式（Ｐａ）中、ｎｃ１、ｎｃ２又はｎｃ３は、それぞれ独立的に、０、１又は２を表す。ｎｃ１＋ｎｃ２＋ｎｃ３は１から５を表すが、４以下が更に好ましく、３以下が特に好ましい。
【０１０７】
上記一般式（Ｐａ）中、ＸＮｃ１及びＸＮｃ２は、それぞれ独立的に、水素原子又はフッ素原子を表す。
【０１０８】
上記一般式（Ｐａ）中、ＹＮｃ１は、フッ素原子、塩素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基であることが好ましく、フッ素原子、トリフルオロメチル基又はトリフルオロメトキシ基であることが更に好ましい。
【０１０９】
本発明に係る液晶組成物において一般式（Ｐａ）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【０１１０】
本発明に係る液晶組成物において、一般式（Ｐａ）で表される化合物は、１種又は２種以上含有され、１〜１０種含有されることが好ましく、１〜８種含有されることが更に好ましく、２〜８種含有されることが更に好ましく、２〜５種含有されることが特に好ましい。
【０１１１】
本発明に係る一般式（Ｐａ）で表される化合物は、一般式（Ｐ０１）から（Ｐ８０）で表される化合物群から選ばれる化合物であることが好ましい。
【０１１２】
【化２５】
0005950057.tif 000026
【０１１３】
【化２６】
0005950057.tif 000027
【０１１４】
【化２７】
0005950057.tif 000028
【０１１５】
【化２８】
0005950057.tif 000029
【０１１６】
【化２９】
0005950057.tif 000030
【０１１７】
【化３０】
0005950057.tif 000031
【０１１８】
上記一般式（Ｐ１）〜（Ｐ８０）中、ＲＮｃ１は炭素原子数１〜８のアルキル基又は炭素原子数２〜８のアルケニル基を表し、基中の１個又は非隣接の２個以上の−ＣＨ２−はそれぞれ独立的に、−Ｃ≡Ｃ−、−Ｏ−、−ＣＯ−、−ＣＯＯ−又は−ＯＣＯ−によって置換されていても良いが、炭素原子数１〜５のアルキル基又は炭素原子数２〜５のアルケニル基が好ましい。
【０１１９】
上記一般式（Ｐ１）〜（Ｐ８０）中、ＹＮｃ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基であることが好ましく、フッ素原子、トリフルオロメチル基又はトリフルオロメトキシ基であることが更に好ましい。
【０１２０】
本発明に係る一般式（Ｐａ）で表される化合物として、更に以下の化合物が挙げられる。
【０１２１】
【化３１】
0005950057.tif 000032
【０１２２】
【化３２】
0005950057.tif 000033
【０１２３】
【化３３】
0005950057.tif 000034
【０１２４】
【化３４】
0005950057.tif 000035
【０１２５】
本発明に係る液晶組成物は、上記酸化防止剤または上記絶対値が４以上である正の誘電率異方性を有する液晶化合物以外の第三成分として、誘電率異方性（Δε）が−１から＋１である化合物（好ましくは、誘電率異方性（Δε）が−０．５から＋０．５）を含有することができる。
【０１２６】
前記第三成分としては、下記一般式（Ｌ）で表される化合物
【０１２７】
【化３５】
0005950057.tif 000036
【０１２８】
上記一般式（Ｌ）中、ＲＬ１及びＲＬ２は、それぞれ独立的に、炭素原子数１〜１０のアルキル基又は炭素原子数２〜１０のアルケニル基を表し、該アルキル基中の１個又は非隣接の２個以上の−ＣＨ２−は、それぞれ独立的に、−ＣＨ＝ＣＨ−、−Ｃ≡Ｃ−、−Ｏ−、−ＣＯ−、−ＣＯＯ−又は−ＯＣＯ−によって置換されていても良い。
【０１２９】
上記一般式（Ｌ）中、ＯＬは０、１、２又は３を表すが、０、１又は２が好ましい。
上記一般式（Ｌ）中、ＢＬ１、ＢＬ２及びＢＬ３は、それぞれ独立的に、１，４−シクロヘキシレン基（この基中に存在する１個の−ＣＨ２−又は隣接していない２個以上の−ＣＨ２−は−Ｏ−に置き換えられてもよい。）又は１，４−フェニレン基（この基中に存在する１個の−ＣＨ＝又は隣接していない２個以上の−ＣＨ＝は−Ｎ＝に置き換えられても良く、１個又は２個以上の水素原子は、それぞれ独立的に、シアノ基、フッ素原子又は塩素原子で置換されていても良い。）を表す。
【０１３０】
上記一般式（Ｌ）中、ＬＬ１及びＬＬ２は、それぞれ独立的に、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表す。
【０１３１】
ＯＬが２又は３であって、ＬＬ２が複数存在する場合は、それらは同一であっても異なっていても良い。
ＯＬが２又は３であって、ＢＬ３が複数存在する場合は、それらは同一であっても異なっていても良い。
本発明に係る液晶組成物は、一般式（Ｌ）で表される化合物１種又は２種以上含有することが好ましく、１種から２０種含有することがより好ましく、２種から１０種含有することが更に好ましい。
【０１３２】
前記一般式（Ｌ）で表される化合物としては、一般式（ＩＩＩ−Ａ）から一般式（ＩＩＩ−Ｊ）で表される化合物群から選ばれる化合物であることが好ましい。
【０１３３】
【化３６】
0005950057.tif 000037
【０１３４】
上記一般式（ＩＩＩ−Ａ）〜（ＩＩＩ−Ｊ）中、Ｒ５は、炭素原子数１から１０のアルキル基又は炭素原子数２から１０のアルケニル基であることが好ましく、炭素原子数１から５のアルキル基又は炭素原子数２から５のアルケニル基であることがより好ましい。Ｒ６は、炭素原子数１から１０のアルキル基、炭素原子数１から１０のアルコキシル基、炭素原子数２から１０のアルケニル基又は炭素原子数２から１０のアルケニルオキシ基であることが好ましく、炭素原子数１から５のアルキル基、炭素原子数１から５のアルコキシル基、炭素原子数２から５のアルケニル基又は炭素原子数２から５のアルケニルオキシ基であることがより好ましい。
【０１３５】
本発明に係る液晶組成物における第三成分は、一般式（ＩＩＩ−Ａ）、一般式（ＩＩＩ−Ｄ）、一般式（ＩＩＩ−Ｆ）、一般式（ＩＩＩ−Ｇ）及び一般式（ＩＩＩ−Ｈ）から選ばれる化合物であることが更に好ましく、一般式（ＩＩＩ−Ａ）、一般式（ＩＩＩ−Ｆ）、一般式（ＩＩＩ−Ｇ）及び一般式（ＩＩＩ−Ｈ）から選ばれる化合物であることが特に好ましい。
【０１３６】
また、一般式（ＩＩＩ−Ｄ）、一般式（ＩＩＩ−Ｇ）及び一般式（ＩＩＩ−Ｈ）で表される化合物においては、Ｒ５は炭素原子数１から５のアルキル基又は炭素原子数２から５のアルケニル基、Ｒ６は炭素原子数１から５のアルキル基又は炭素原子数１から５のアルコキシ基であることが好ましい。一般式（ＩＩＩ−Ｆ）で表される化合物においては、Ｒ５及びＲ６はそれぞれ独立的に炭素原子数１から５のアルキル基又は炭素原子数２から５のアルケニル基であることが好ましい。
【０１３７】
前記第三成分である一般式（Ｌ）で表される化合物の含有量は、０から８０質量％であることが好ましく、１から６０質量％であることがより好ましく、３から６０質量％がさらに好ましく、１０から６０質量％であることがよりさらに好ましい。
【０１３８】
前記一般式（Ｌ）で表される化合物として、一般式（ＶＩＩＩ−ｃ）から一般式（ＶＩＩＩ−ｅ）で表される化合物を１種又は２種以上含有しても良い。
【０１３９】
【化３７】
0005950057.tif 000038
【０１４０】
【化３８】
0005950057.tif 000039
【０１４１】
【化３９】
0005950057.tif 000040
【０１４２】
式中、Ｒ５１及びＲ５２は、それぞれ独立的に、炭素原子数１〜５のアルキル基、炭素原子数１〜５のアルコキシル基、炭素原子数２〜５のアルケニル基、炭素原子数２〜５のアルケニルオキシ基を表し、Ｘ５１及びＸ５２は、それぞれ独立的に、フッ素原子、塩素原子又は水素原子を表す。
【０１４３】
更に具体的には、式（Ｖ−６．１）の化合物が挙げられる。
【０１４４】
【化４０】
0005950057.tif 000041
【０１４５】
前記一般式（Ｌ）で表される化合物として、一般式（Ｖ−９．１）から一般式（Ｖ−９．３）で表される化合物を１種又は２種以上含有しても良い。
【０１４６】
【化４１】
0005950057.tif 000042
【０１４７】
本発明の液晶組成物には、ＰＳモード、横電界型ＰＳＡモード又は横電界型ＰＳＶＡモード等の液晶表示素子を作製するために、重合性化合物を含有することができる。使用できる重合性化合物として、光等のエネルギー線により重合が進行するビフェニル誘導体、ターフェニル誘導体等の六員環が複数連結した液晶骨格を有する光重合性モノマーが挙げられる。
例えば、重合性モノマーとしてビフェニル誘導体、ターフェニル誘導体などの重合性化合物を０．０１から２質量％含有することが好ましい。更に詳述すると、本発明の液晶組成物に、一般式（Ｍ）
【０１４８】
【化４２】
0005950057.tif 000043
【０１４９】
で表される重合性化合物を一種又は二種以上含有する。
【０１５０】
一般式（Ｍ）において、Ｘ２０１及びＸ２０２は、それぞれ独立的に、水素原子、メチル基又は−ＣＦ３基を表す。Ｘ２０１及びＸ２０２は、いずれも水素原子であるジアクリレート誘導体、いずれもメチル基であるジメタクリレート誘導体が好ましく、一方が水素原子でありもう一方がメチル基である化合物も好ましい。用途により好ましい化合物を用いることができるが、ＰＳＡ表示素子においては、一般式（Ｍ）で表される重合性化合物はメタクリレート誘導体を少なくとも１個有することが好ましく、２個有することも好ましい。
【０１５１】
Ｓｐ２０１及びＳｐ２０２は、それぞれ独立的に、単結合、炭素原子数１〜８のアルキレン基又は−Ｏ−（ＣＨ２）ｓ−（式中、ｓは２から７の整数を表し、酸素原子は環に結合するものとする。）を表す。Ｓｐ２０１及びＳｐ２０２は、ＰＳＡモードの液晶表示素子においては少なくとも一方が単結合であることが好ましく、いずれも単結合である化合物又は一方が単結合でもう一方が炭素原子数１〜８のアルキレン基又は−Ｏ−（ＣＨ２）ｓ−であることが好ましく、この場合、炭素原子数１〜４のアルキレン基が好ましく、ｓは１〜４が好ましい。
【０１５２】
環Ｍ２０１、環Ｍ２０２及び環Ｍ２０３は、それぞれ独立的に、トランス−１，４−シクロヘキシレン基（基中の１個又は非隣接の２個以上の−ＣＨ２−は−Ｏ−又は−Ｓ−によって置換されていても良い。）、１，４−フェニレン基（基中の１個又は非隣接の２個以上の−ＣＨ＝は−Ｎ＝によって置換されていても良い。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立的に、フッ素原子、−ＣＦ３基、炭素原子数１から１０のアルキル基、炭素原子数１から１０のアルコキシル基又は式（Ｒ−１）から式（Ｒ−１５）のいずれかによって置換されていても良い。
【０１５３】
【化４３】
0005950057.tif 000044
【０１５４】
Ｚ２０１及びＺ２０２は、それぞれ独立的に、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立的に、フッ素原子又は水素原子を表す。）、−Ｃ≡Ｃ−又は単結合を表すが、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−Ｃ≡Ｃ−又は単結合が好ましく、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合が更に好ましい。
【０１５５】
ｎ２０１は、０、１又は２を表すが、０又は１が好ましい。但し、環Ｍ２０２及びＺ２０２がそれぞれ複数存在する場合、それぞれ異なっていても良く、同じでも良い。
【０１５６】
本発明の重合性化合物含有液晶組成物は、一般式（Ｍ）で表される重合性化合物を少なくとも１種含有するが、１種〜５種含有することが好ましく、１種〜３種含有することが更に好ましい。一般式（Ｍ）で表される重合性化合物の含有量が少ない場合、液晶組成物に対する配向規制力が弱くなる。逆に、一般式（Ｍ）で表される重合性化合物の含有量が多すぎる場合、重合時の必要エネルギーが上昇し、重合せず残存してしまう重合性化合物の量が増加し、表示不良の原因となるため、その含有量は０．０１〜２．００質量％であることが好ましく、０．０５〜１．００質量％であることが更に好ましく、０．１０〜０．５０質量％であることが特に好ましい。
【０１５７】
更に具体的には、一般式（Ｍ）においてｎ２０１が０の場合、Ｓｐ２０１及びＳｐ２０２の間の環構造は、式（ＸＸａ−１）から式（ＸＸａ−５）であることが好ましく、式（ＸＸａ−１）から式（ＸＸａ−３）であることが更に好ましく、式（ＸＸａ−１）又は式（ＸＸａ−２）であることが特に好ましい。但し、式の両端はＳｐ２０１又はＳｐ２０２に結合するものとする。
【０１５８】
【化４４】
0005950057.tif 000045
【０１５９】
【化４５】
0005950057.tif 000046
【０１６０】
【化４６】
0005950057.tif 000047
【０１６１】
【化４７】
0005950057.tif 000048
【０１６２】
【化４８】
0005950057.tif 000049
【０１６３】
これらの骨格を含む一般式（Ｍ）で表される重合性化合物は重合後の配向規制力がＰＳＡモードの液晶表示素子に最適であり、良好な配向状態が得られることから、表示ムラが抑制されるか、又は、全く発生しない効果がある。
【０１６４】
以上のことから、重合性モノマーとして、式（ＸＸ−１）から一般式（ＸＸ−１０）で表される化合物が好ましく、式（ＸＸ−１）から式（ＸＸ−４）が更に好ましい。
【０１６５】
【化４９】
0005950057.tif 000050
【０１６６】
式中、Ｓｐｘｘは炭素原子数１〜８のアルキレン基又は−Ｏ−（ＣＨ２）ｓ−（式中、ｓは２から７の整数を表し、酸素原子は環に結合するものとする。）を表す。
【０１６７】
式中のフェニル基中の水素原子は、更に、−Ｆ、−Ｃｌ、−ＣＦ３、−ＣＨ３、式（Ｒ−１）から式（Ｒ−１５）のいずれかによって置換されていても良い。
【０１６８】
一般式（Ｍ）においてｎ２０１が１の場合、例えば、式（Ｍ３１）から式（Ｍ４８）のような重合性化合物が好ましい。
【０１６９】
【化５０】
0005950057.tif 000051
【０１７０】
式中のフェニル基及びナフタレン基中の水素原子は、更に、−Ｆ、−Ｃｌ、−ＣＦ３、−ＣＨ３、式（Ｒ−１）から式（Ｒ−１５）のいずれかによって置換されていても良い。
【０１７１】
これらの骨格を含む一般式（Ｍ）で表される重合性化合物は重合後の配向規制力がＰＳＡモードの液晶表示素子に最適であり、良好な配向状態が得られることから、表示ムラが抑制されるか、又は、全く発生しない効果がある。
【０１７２】
一般式（Ｍ）においてｎ２０１が１、なおかつ、式（Ｒ−１）又は式（Ｒ−２）を複数個有する場合、例えば、式（Ｍ３０１）から式（Ｍ３１６）のような重合性化合物が好ましい。
【０１７３】
【化５１】
0005950057.tif 000052
【０１７４】
式中のフェニル基及びナフタレン基中の水素原子は、更に、−Ｆ、−Ｃｌ、−ＣＦ３、−ＣＨ３によって置換されていても良い。
【０１７５】
本発明に係る一般式（Ｍ）で表される重合性化合物として、例えば、式（Ｉａ−１）〜式（Ｉａ−３１）のような重合性化合物も好ましい。
【０１７６】
【化５２】
0005950057.tif 000053
【０１７７】
【化５３】
0005950057.tif 000054
【０１７８】
【化５４】
0005950057.tif 000055
【０１７９】
【化５５】
0005950057.tif 000056
【０１８０】
これらの骨格を含む一般式（Ｍ）で表される重合性化合物は重合後の配向規制力がＰＳＡモードの液晶表示素子に最適であり、良好な配向状態が得られることから、表示ムラが抑制されるか、又は、全く発生しない効果がある。
【０１８１】
本発明の第一成分、第二成分、第三成分及び重合性化合物である一般式（Ｍ）を同時に含有する重合性化合物含有液晶組成物は、低い粘度（η）、低い回転粘性（γ１）及び大きな弾性定数（Ｋ３３）が得られるため、これを用いたＰＳＡモード又はＰＳＶＡモードの液晶表示素子は高速応答が実現できる。
【０１８２】
本発明の液晶組成物を用いた液晶表示素子は、高速応答という顕著な特徴を有用しており、特に、アクティブマトリックス駆動用液晶表示素子に有用であり、ＶＡモード、ＰＳＶＡモード、ＰＳＡモード、ＩＰＳモード又はＥＣＢモード用に適用できる。
【０１８３】
本発明の液晶組成物に重合性化合物を添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０１８４】
本発明の液晶組成物は、２０℃における誘電率異方性（Δε）が２．０から２０．０であるが、４．０から１８．０が好ましく、４．０から１６．０が更に好ましく、４．０から１４．０が特に好ましい。
【０１８５】
本発明の液晶組成物は、２０℃における屈折率異方性（Δｎ）が０．０８から０．１８であるが、０．０９から０．１５が更に好ましく、０．０９から０．１２が特に好ましい。更に詳述すると、薄いセルギャップに対応する場合は０．１０から０．１８であることが好ましく、厚いセルギャップに対応する場合は０．０８から０．１０であることが好ましい。
【０１８６】
本発明の液晶組成物は、２０℃における粘度（η）が１０から３０ｍＰａ・ｓであるが、１０から２５ｍＰａ・ｓであることが更に好ましく、１０から２０ｍＰａ・ｓであることが特に好ましい。
【０１８７】
本発明の液晶組成物は、２０℃における回転粘性（γ１）が５０から１３０ｍＰａ・ｓであるが、５０から１１０ｍＰａ・ｓであることが更に好ましく、５０から９０ｍＰａ・ｓであることが特に好ましい。
【０１８８】
本発明の液晶組成物は、ネマチック相−等方性液体相転移温度（Ｔｎｉ）が６０℃から１２０℃であるが、７０℃から１１０℃がより好ましく、７０℃から１００℃が特に好ましい。
【０１８９】
以下、本発明に係る液晶表示素子の好ましい一態様として横電界方式の液晶表示素子を図面に基づいて説明するが、本発明に係る液晶表示素子はこれに限定されるものではない。
【０１９０】
図１は、液晶表示素子の構成を模式的に示す図である。図１では、説明のために便宜上各構成要素を離間して記載している。本発明に係る液晶表示素子１０の構成は、図１に記載するように、対向に配置された第一の透明絶縁基板２と、第二の透明絶縁基板７との間に挟持された液晶組成物（または液晶層５）を有する横電界方式（図では一例としてＦＦＳモード）の液晶表示素子であって、該液晶組成物として前記本発明の液晶組成物を用いたことに特徴を有するものである。第一の透明絶縁基板２は、液晶層５側の面に電極層３が形成されている。また、液晶層５と、第一の透明絶縁基板２及び第二の透明絶縁基板８のそれぞれの間に、液晶層５を構成する液晶組成物と直接当接してホモジニアス配向を誘起する一対の配向膜４を有し、該液晶組成物中の液晶分子は、電圧無印加時に前記基板２，７に対して略平行になるように配向されている。図１および図３に示すように、前記第二の基板７および前記第一の基板２は、一対の偏光板１，８により挟持されてもよい。さらに、図１では、前記第二の基板７と配向膜４との間にカラーフィルタ６が設けられている。なお、本発明に係る液晶表示素子の形態としては、いわゆるカラーフィルタオンアレイ（ＣＯＡ）であってもよく、薄膜トランジスタを含む電極層と液晶層との間にカラーフィルタを設けても、または当該薄膜トランジスタを含む電極層と第二の基板との間にカラーフィルタを設けてもよい。
【０１９１】
すなわち、本発明に係る液晶表示素子１０は、第一の偏光板１と、第一の基板２と、薄膜トランジスタを含む電極層３と、配向膜４と、液晶組成物を含む液晶層５と、配向膜４と、カラーフィルタ６と、第二の基板７と、第二の偏光板８と、が順次積層された構成である。
【０１９２】
第一の基板２と第二の基板７はガラス又はプラスチックの如き柔軟性をもつ透明な材料を用いることができ、一方はシリコン等の不透明な材料でも良い。２枚の基板２、７は、周辺領域に配置されたエポキシ系熱硬化性組成物等のシール材及び封止材によって貼り合わされていて、その間には基板間距離を保持するために、例えば、ガラス粒子、プラスチック粒子、アルミナ粒子等の粒状スペーサーまたはフォトリソグラフィ法により形成された樹脂からなるスペーサー柱が配置されていてもよい。
【０１９３】
図２は、図１における基板２上に形成された電極層３のＩＩ線で囲まれた領域を拡大した平面図である。図３は、図２におけるＩＩＩ−ＩＩＩ線方向に図１に示す液晶表示素子を切断した断面図である。図２に示すように、第一の基板２の表面に形成されている薄膜トランジスタを含む電極層３は、走査信号を供給するための複数のゲートバスライン２６と表示信号を供給するための複数のデータバスライン２５とが、互いに交差してマトリクス状に配置されている。なお、図２には、一対のゲートバスライン２５及び一対のデータバスライン２４のみが示されている。
【０１９４】
複数のゲートバスライン２６と複数のデータバスライン２５とにより囲まれた領域により、液晶表示装置の単位画素が形成され、該単位画素内には、画素電極２１及び共通電極２２が形成されている。ゲートバスライン２６とデータバスライン２５が互いに交差している交差部近傍には、ソース電極２７、ドレイン電極２４およびゲート電極２８を含む薄膜トランジスタが設けられている。この薄膜トランジスタは、画素電極２１に表示信号を供給するスイッチ素子として、画素電極２１と連結している。また、ゲートバスライン２６と並行して、共通ライン２９が設けられる。この共通ライン２９は、共通電極２２に共通信号を供給するために、共通電極２２と連結している。
【０１９５】
薄膜トランジスタの構造の好適な一態様は、例えば、図３で示すように、基板２表面に形成されたゲート電極１１と、当該ゲート電極１１を覆い、且つ前記基板２の略全面を覆うように設けられたゲート絶縁層１２と、前記ゲート電極１１と対向するよう前記ゲート絶縁層１２の表面に形成された半導体層１３と、前記半導体層１７の表面の一部を覆うように設けられた保護膜１４と、前記保護層１４および前記半導体層１３の一方の側端部を覆い、かつ前記基板２表面に形成された前記ゲート絶縁層１２と接触するように設けられたドレイン電極１６と、前記保護膜１４および前記半導体層１３の他方の側端部を覆い、かつ前記基板２表面に形成された前記ゲート絶縁層１２と接触するように設けられたソース電極１７と、前記ドレイン電極１６および前記ソース電極１７を覆うように設けられた絶縁保護層１８と、を有している。ゲート電極１１の表面にゲート電極との段差を無くす等の理由により陽極酸化被膜（図示せず）を形成してもよい。
【０１９６】
前記半導体層１３には、アモルファスシリコン、多結晶ポリシリコンなどを用いることができるが、ＺｎＯ、ＩＧＺＯ（Ｉｎ−Ｇａ−Ｚｎ−Ｏ）、ＩＴＯ等の透明半導体膜を用いると、光吸収に起因する光キャリアの弊害を抑制でき、素子の開口率を増大する観点からも好ましい。
【０１９７】
さらに、ショットキー障壁の幅や高さを低減する目的で半導体層１３とドレイン電極１６またはソース電極１７との間にオーミック接触層１５を設けても良い。オーミック接触層には、ｎ型アモルファスシリコンやｎ型多結晶ポリシリコン等のリン等の不純物を高濃度に添加した材料を用いることができる。
【０１９８】
ゲートバスライン２６やデータバスライン２５、共通ライン２９は金属膜であることが好ましく、Ａｌ、Ｃｕ、Ａｕ、Ａｇ、Ｃｒ、Ｔａ、Ｔｉ、Ｍｏ、Ｗ、Ｎｉ又はその合金がより好ましく、Ａｌ又はその合金の配線を用いる場合が特に好ましい。また、絶縁保護層１８は、絶縁機能を有する層であり、窒化ケイ素、二酸化ケイ素、ケイ素酸窒化膜等で形成される。
【０１９９】
図２及び図３に示す実施の形態では、共通電極２２はゲート絶縁層１２上のほぼ全面に形成された平板状の電極であり、一方、画素電極２１は共通電極２２を覆う絶縁保護層１８上に形成された櫛形の電極である。すなわち、共通電極２２は画素電極２１よりも第一の基板２に近い位置に配置され、これらの電極は絶縁保護層１８を介して互いに重なりあって配置される。画素電極２１と共通電極２２は、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＺＴＯ（Ｉｎｄｉｕｍ  Ｚｉｎｃ  Ｔｉｎ  Ｏｘｉｄｅ）等の透明導電性材料により形成される。画素電極２１と共通電極２２が透明導電性材料により形成されるため、単位画素面積で開口される面積が大きくなり、開口率及び透過率が増加する。
【０２００】
また、画素電極２１と共通電極２２とは、これらの電極間にフリンジ電界を形成するために、画素電極２１と共通電極２２との間の電極間距離（最小離間距離とも称する）：Ｒが、第一の基板２と第二の基板７との距離：Ｇより小さくなるように形成される。ここで、電極間距離：Ｒは各電極間の基板に水平方向の距離を表す。図３では、平板状の共通電極２２と櫛形の画素電極２１とが重なり合っているため、電極間距離：Ｒ＝０となる例が示されており、最小離間距離：Ｒが第一の基板２と第二の基板７との距離（すなわち、セルギャップ）：Ｇよりも小さくなるため、フリンジの電界Ｅが形成される。したがって、ＦＦＳ型の液晶表示素子は、画素電極２１の櫛形を形成するラインに対して垂直な方向に形成される水平方向の電界と、放物線状の電界を利用することができる。画素電極２１の櫛状部分の電極幅：ｌ、及び、画素電極２１の櫛状部分の間隙の幅：ｍは、発生する電界により液晶層５内の液晶分子が全て駆動され得る程度の幅に形成することが好ましい。また、画素電極と共通電極との最小離間距離Ｒは、ゲート絶縁膜１２の（平均）膜厚として調整することができる。また、本発明に係る液晶表示素子は、図３とは異なり、画素電極２１と共通電極２２との間の電極間距離（最小離間距離とも称する）：Ｒが、第一の基板２と第二の基板７との距離：Ｇより大きくなるように形成されてもよい（ＩＰＳ方式）。この場合、例えば、櫛状の画素電極および櫛状の共通電極が略同一面内に交互になるよう設けられる構成など挙げられる。
【０２０１】
本発明に係る液晶表示素子は、フリンジ電界を利用するＦＦＳ方式の液晶表示組成であることが好ましく、共通電極２２と画素電極２１との隣接する最短離間距離ｄが、配向層４同士（基板間距離）の最短離間距離Ｄより短いと、共通電極と画素電極との間にフリンジ電界が形成され、液晶分子の水平方向および垂直方向の配向を効率的に利用することができる。本発明の好ましい形態のようなＦＦＳ方式の液晶表示素子の場合、長軸方向が、配向層の配向方向と平行になるように配置している液晶分子に電圧を印加すると、画素電極２１と共通電極２２との間に放物線形の電界の等電位線が画素電極２１と共通電極２２の上部にまで形成され、液晶層５内の液晶分子の長軸が形成された電界に沿って配列する。特に、本発明に係る液晶組成物は正の誘電率異方性を有する液晶分子を用いるため、液晶分子の長軸方向が、発生した電界方向に沿って配列する。
【０２０２】
カラーフィルタ６は、光の漏れを防止する観点で、薄膜トランジスタおよびストレイジキャパシタ２３に対応する部分にブラックマトリックス（図示せず）を形成することが好ましい。
【０２０３】
電極層３及びカラーフィルタ６上には、液晶層５を構成する液晶組成物と直接当接してホモジニアス配向を誘起する一対の配向膜４が設けられている。
【０２０４】
また、偏光板１及び偏光板８は、各偏光板の偏光軸を調整して視野角やコントラストが良好になるように調整することができ、それらの透過軸がノーマリブラックモードで作動するように、互いに直行する透過軸を有することが好ましい。特に、偏光板１及び偏光板８のうちいずれかは、液晶分子３０の配向方向と平行な透過軸を有するように配置することが好ましい。また、コントラストが最大になるように液晶の屈折率異方性Δｎとセル厚ｄとの積を調整することが好ましい。更に、視野角を広げるための位相差フィルムも使用することもできる。
【実施例】
【０２０５】
以下に実施例を挙げて本発明を更に詳述するが、本発明はこれらの実施例に限定されるものではない。また、以下の実施例及び比較例の組成物における「％」は『質量％』を意味する。【０２０６】
実施例中、測定した特性は以下の通りである。【０２０７】
Ｔｎｉ  ：ネマチック相−等方性液体相転移温度（℃）
Δｎ  ：２０℃における屈折率異方性
Δε  ：２０℃における誘電率異方性
η    ：２０℃における粘度（ｍＰａ・ｓ）
γ１  ：２０℃における回転粘性（ｍＰａ・ｓ）
ＲＴ  ：２０℃における応答速度（ｍｓｅｃ）（セル厚３．５μｍのＶＡセル）
ＶＨＲ（Ｉｎｉｔ）：周波数６０Ｈｚ，印加電圧１Ｖの条件下で６０℃における電圧保持率（％）
ＶＨＲ（ＨＥＡＴ）：１００℃の状態で４８時間放置後に測定した周波数６０Ｈｚ，印加電圧１Ｖの条件下で６０℃における電圧保持率（％）
滴下痕：液晶表示装置の滴下痕の評価は、全面黒表示した場合における白く浮かび上がる滴下痕を目視にて以下の４段階評価で行った。【０２０８】
◎  ：滴下痕無し
○  ：滴下痕がごく僅かに有るも許容できるレベル
△  ：滴下痕が有り許容できないレベル
×  ：滴下痕が有りかなり劣悪なレベル
線残像：液晶表示素子の線残像試験は、表示エリア内に所定の固定パターンを２０００時間表示させた時に、固定パターンの境界部分に生じる線状の残像のレベルを目視にて以下の４段階評価で行った。【０２０９】
◎  ：線残像無し
○  ：線残像がごく僅かに有るも許容できるレベル
△  ：線残像が有り許容できないレベル
×  ：線残像が有りかなり劣悪なレベル
（側鎖）
-F        -F      フッ素原子
F-        -F      フッ素原子
-n       -CnH2n+1  炭素数ｎの直鎖状のアルキル基
n-       CnH2n+1-  炭素数ｎの直鎖状のアルキル基
-On      -OCnH2n+1  炭素数ｎの直鎖状のアルコキシル基
nO-      CnH2n+1O-  炭素数ｎの直鎖状のアルコキシル基
-V      -CH=CH2
V-      CH2=CH-
-V1      -CH=CH-CH3
1V-      CH3-CH=CH-
-2V      -CH2-CH2-CH=CH3
V2-      CH3=CH-CH2-CH2-
-2V1    -CH2-CH2-CH=CH-CH3
1V2-    CH3-CH=CH-CH2-CH2
（連結基）
-CF2O-        -CF2-O-
-OCF2-        -O-CF2-
-1O-          -CH2-O-
-O1-          -O-CH2-
-COO-        -COO-
（環構造）【０２１０】
【化５６】
0005950057.tif 000057
【０２１１】
（実施例１、比較例１及び比較例２）
液晶組成物ＬＣ−１（実施例１）、液晶組成物ＬＣ−Ａ（比較例１）及び液晶組成物ＬＣ−Ｂ（比較例２）を調製し、これらの物性値の測定、ＶＨＲ（Ｉｎｉｔ）及びＶＨＲ（ＨＥＡＴ）の測定、滴下痕の有無、線残像の有無を評価したところ、以下の通りであった。【０２１２】
【表１】
0005950057.tif 000058
【０２１３】
なお、酸化防止剤（Ｓｔ−１）および（Ｓｔ−２）は、【０２１４】
【化５７】
0005950057.tif 000059
【０２１５】
で表される化合物である。
ＶＨＲ（ＨＥＡＴ）、滴下痕の有無、線残像の有無で顕著な差異が確認された。これらの結果から、本発明の液晶組成物ＬＣ−１は広い温度範囲の液晶相を有し、粘性が小さく、低温での溶解性が良好で、比抵抗や電圧保持率が高く、熱や光に対して安定なΔεが正の液晶組成物であり、これを用いた液晶表示素子は表示品位に優れ、滴下痕や線残像等の表示不良の発生し難いものであることが確認された。【０２１６】
（実施例２及び実施例３）
液晶組成物ＬＣ−２（実施例２）及び液晶組成物ＬＣ−３（実施例３）を調製し、これらの物性値の測定、ＶＨＲ（Ｉｎｉｔ）及びＶＨＲ（ＨＥＡＴ）の測定、滴下痕の有無、線残像の有無を評価したところ、以下の通りであった。【０２１７】
【表２】
0005950057.tif 000060
【０２１８】
ＶＨＲ（Ｉｎｉｔ）及びＶＨＲ（ＨＥＡＴ）が十分に高く、滴下痕なし、線残像なしであることが確認された。これらの結果から、本発明の液晶組成物ＬＣ−２及びＬＣ−３は広い温度範囲の液晶相を有し、粘性が小さく、低温での溶解性が良好で、比抵抗や電圧保持率が高く、熱や光に対して安定なΔεが正の液晶組成物であり、これを用いた液晶表示素子は表示品位に優れ、滴下痕や線残像等の表示不良の発生し難いものであることが確認された。
【符号の説明】
【０２１９】
１，８    偏光板
２    第一の基板
３    電極層
４    配向膜
５    液晶層
６    カラーフィルタ
６Ｇ    カラーフィルタ緑
６Ｒ    カラーフィルタ赤
７    第二の基板
１１    ゲート電極
１２    ゲート絶縁膜
１３    半導体層
１４    絶縁層
１５    オーミック接触層
１６    ドレイン電極
１７    ソース電極
１８    絶縁保護層
２１    画素電極
２２    共通電極
２３    ストレイジキャパシタ
２４    ドレイン電極
２５    データバスライン
２７    ソースバスライン
２９    共通ライン
３０    バッファー層
【図１】
0005950057.tif 000064
【図２】
0005950057.tif 000065
【図３】
0005950057.tif 000066